(57)【要約】  本発明は、式（Ｉ）の電子輸送材料を用いる有機電子デバイス、とりわけ、蛍光エレクトロルミネセンスデバイスの改善に関する。【特許請求の範囲】
【請求項１】
陰極、陽極、および少なくとも１つの有機層を含む電子デバイスであって、前記有機層が、式（１）
【化１】
2007526634.tif 000014
（式中、以下が、用いられる記号に適用される。すなわち、
Ｘは、出現毎に同一であるか異なり、Ｏ、Ｓ、Ｓｅ、ＴｅまたはＮＲであり、
Ｒは、出現毎に同一であるか異なり、１〜２２個の炭素原子を有する有機基（これは、ＯまたはＮ原子を介してＸに結合されていてもよい）、またはＯＨ、またはＮＨ２であり、
Ｒ１、Ｒ２は、出現毎に同一であるか異なり、１〜４０個の芳香族Ｃ原子を有する芳香族環構造または複素環式芳香族環構造（これらは、１以上のＲ３基により置換されていてもよい）であり、ここで、置換基Ｒ１とＲ２は、互いに、単環または多環の環構造を形成していてもよく、
Ｒ３は、出現毎に同一であるか異なり、Ｈ、ＯＨ、Ｎ（Ｒ４）２、ＣＮ、Ｂ（Ｒ４）２、Ｓｉ（Ｒ４）３、１〜２２個のＣ原子を有する直鎖の、分岐の若しくは環状のアルキル鎖若しくはアルコキシ鎖（ここで、１以上の非隣接のＣ原子は、−Ｒ４Ｃ＝ＣＲ４−、−Ｃ≡Ｃ−、Ｓｉ（Ｒ４）２、Ｇｅ（Ｒ４）２、Ｓｎ（Ｒ４）２、−ＮＲ４−、−Ｏ−、−Ｓ−、−ＣＯ−、−ＣＯ−Ｏ−、または−Ｏ−ＣＯ−Ｏ−により置き換えられてもよく、また、１以上のＨ原子は、フッ素により置き換えられてもよい）、または１〜４０個のＣ原子を有するアリール、ヘテロアリール若しくはアリールオキシ基（これらは、１以上のＲ４基により置換されていてもよい）、またはこれらの系の２つ、３つ、若しくは４つの組み合わせであり、２以上のＲ３基は、互いに環構造を形成していてもよく、
Ｒ４は、出現毎に同一であるか異なり、Ｈ、または１〜２０個のＣ原子を有する脂肪族炭化水素基または芳香族炭化水素基であり、
ｎは、出現毎に、１、２、３、４、５、６、７、８、９または１０である）の少なくとも１種の化合物を含むことを特徴とし、但し、前記式（１）の化合物は、≧１５０ｇ／モル且つ≦１０，０００ｇ／モルの分子量を有し、および前記デバイスは、リン光エミッタを含まず、さらに、Ｒ１およびＲ２のいずれも、置換または無置換のスピロビフルオレンを表さず、前記式（１）の化合物の吸収端が、＜４００ｎｍであることを特徴とする電子デバイス。
【請求項２】
前記式（１）の化合物の吸収端が、＜３８０ｎｍであることを特徴とする請求項１に記載の有機電子デバイス。
【請求項３】
有機エレクトロルミネセンスデバイス、有機薄膜トランジスタ、有機電界効果トランジスタ、有機太陽電池、有機光受容体、または有機レーザーであることを特徴とする請求項１および／または２に記載の有機電子デバイス。
【請求項４】
前記式（１）の化合物がアモルファスであり、該化合物のガラス転移温度Ｔｇが、８０℃を超えることを特徴とする請求項１〜３の一項以上に記載の有機電子デバイス。
【請求項５】
ＸがＯを表すことを特徴とする請求項１〜４の一項以上に記載の有機電子デバイス。
【請求項６】
前記式（１）の化合物が、１を超えるカルボニル基を含有することを特徴とする請求項１〜５の一項以上に記載の有機電子デバイス。
【請求項７】
カルボニル官能基が、直線の、分岐状の、または樹枝状の配列を有することを特徴とする請求項６に記載の有機電子デバイス。
【請求項８】
前記式（１）の化合物が、式（２）〜式（４）
【化２】
2007526634.tif 000015
（式中、Ｒ２とＲ３は、請求項１に記載したものと同じ意味を有し、および以下が、用いられる他の記号および添え字に適用される。すなわち、
Ａｒは、出現毎に同一であるか異なり、３〜２４個の芳香族Ｃ原子を有する、二価の（式（２））または三価の（式（３））芳香族環構造または複素環式芳香族環構造（これらは、１以上のＲ３基により置換されていてもよい）であり、
ｍは、出現毎に同一であるか異なり、１、２または３である）
の化合物から選択されることを特徴とする請求項１〜７の一項以上に記載の有機電子デバイス。
【請求項９】
前記式（１）の化合物が、例示構造１〜２８から選択されることを特徴とする請求項１〜８の一項以上に記載の有機電子デバイス。
【請求項１０】
前記式（１）の化合物が、電子輸送層または発光層における電子輸送材料として用いられることを特徴とする請求項１〜９の一項以上に記載の有機電子デバイス。
【請求項１１】
前記式（１）の化合物が、電子輸送層における電子輸送材料として用いられることを特徴とする請求項１０に記載の有機電子デバイス。
【請求項１２】
化合物Ａを含む層が、少なくとも５０％の該化合物から成ることを特徴とする請求項１〜１１の一項以上に記載の有機電子デバイス。
【請求項１３】
前記式（１）の化合物を含む層が、純粋な層として、該化合物のみから成ることを特徴とする請求項１２に記載の有機電子デバイス。
【請求項１６】
エミッタが、適切な励起時に、３８０〜７５０ｎｍに１以上の最大値を伴って可視スペクトル領域において蛍光を発することを特徴とする請求項１〜１５の一項以上に記載の有機電子デバイス。
【発明の詳細な説明】
【発明の開示】
【０００１】
本発明は、有機電子デバイスにおけるある種の化合物の使用を記載する。
【０００２】
有機半導体の使用は、最も広い意味において電子産業とみなされ得る多くの様々なアプリケーションにおいてかねてから実現されており、あるいは、近い将来に期待される。可視スペクトル領域において光を放射することができる半導体有機化合物の使用は、例えば、有機エレクトロルミネセンスデバイスにおいて、市場への導入が始まったところである。ＯＬＥＤを含む簡単なデバイスについては、「有機ディスプレイ」を有する、パイオニア社製のカーラジオ、パイオニア社およびＳＮＭＤ社製の携帯電話、およびコダック社製のデジタルカメラにより確認されるように、市場への導入が既に行われている。このタイプの他の製品は、導入されているところである。有機太陽電池（Ｏ−ＳＣ）、有機電界効果トランジスタ（Ｏ−ＦＥＴ）、有機薄膜トランジスタ（Ｏ−ＴＦＴ）、有機集積回路（Ｏ−ＩＣ）、有機光増幅器、または有機レーザーダイオード（Ｏ−ｌａｓｅｒ）は、研究段階において非常に進歩しており、将来重要なものとなるはずである。
【０００３】
有機エレクトロルミネセンスデバイス（ＯＬＥＤ）の一般構造は、例えば、US 4,539,507、US 5,151,629、EP 0676461、WO 98/27136 および WO 04/058911 に記載されており、ここで、これらのデバイスは、一般に、複数の層から成る。有機太陽電池（例えば、WO 98/48433、WO 94/05045）、有機電界効果トランジスタ（例えば、US 5705826、US 5596208、WO 00/42668）、有機薄膜トランジスタ、有機集積回路（例えば、WO 95/31833、WO 99/10939）、有機光増幅器、または有機レーザーダイオード（例えば、WO 98/03566）は、同様の一般構造を有する。
【０００４】
しかしながら、早急の改善を要するかなりの問題がなお存在する：
１．効率は近年改善されているが、特に蛍光ＯＬＥＤにおいて未だに低く、改善される必要がある。
【０００５】
２．特に蛍光ＯＬＥＤにおいて、駆動電圧および駆動電流はかなり高く、従って、パワー効率を改善するためにさらに低減させる必要がある。このことは、とりわけ携帯アプリケーションにおいて非常に重要である。
【０００６】
３．電子デバイスの駆動寿命は未だに短く、これは、今日までは、簡単なアプリケーションを商業的に得ることができるのみであることを意味する。
【０００７】
４．以下に記載するが、多くのアプリケーションについて、今日用いられている材料を用いて得ることができるものよりも、より厚い電子輸送層が必要とされる。これらの材料の電荷担体移動度が不十分であるためである。
【０００８】
５．最もよく使われる電子伝導体ＡＩＱ３は、以下に詳細に記載する種々の不利点を有する。
【０００９】
多くのアプリケーションについて、電子輸送材料の比較的厚い層を使用できることが所望されることだろう。これによって、短絡の発生が低減され得る、または完全に防止され得るという利点を有し得る。さらに、このことは、蛍光青色ＯＬＥＤおよびリン光赤色と緑色ＯＬＥＤの組み合わせが、ディスプレイにおいて用いられる場合に特に当てはまる。リン光ＯＬＥＤは、一般的に、より厚い層構造を有するために、各種のＯＬＥＤが同一の総合した厚さを有するという目的で、蛍光青色ＯＬＥＤは、より厚い電子輸送層を含む必要がある。しかしながら、従来技術に従う電子輸送化合物の電子移動度は、この目的に不十分であるため、実際のところは未だに可能ではない。
【００１０】
電子伝導体としてＡＩＱ３を用いるエレクトロルミネセンスデバイスは、US 4,539,507 において１９８３年に既に記載されている。これ以来、ＡＩＱ３は、殆どのＯＬＥＤにおいて電子輸送材料として用いられている。上記した明細書において、これは、発光層における電子輸送材料として用いられる。しかしながら、ＡＩＱ３は、多くの不利点を有する。すなわち、これは、昇華温度において部分的に分解するために、残渣を残すことなく蒸着することができず、このことは、特に製造プラントにおける主要な問題である。このことは、蒸着源を絶えず浄化するか、交換する必要があるという結果を有する。さらに、ＡＩＱ３の分解生成物はＯＬＥＤに入り込み、ここで、これらは、寿命の短縮および量子効率とパワー効率の低下の一因となる。重大な実用上の不利点は、ＡＩＱ３の高い吸湿性である。通常条件下で合成し、貯蔵すると、ヒドロキシキノリン配位子に加えて、ＡＩＱ３は、さらに、錯体分子につき１モルの水を含み（Ｈ．シュミットバウアー（Schmidbaur）等、Z. Naturforsch. 1991, 46b, 901−911）、これは、除去することが極めて困難である。従って、ＯＬＥＤにおける使用のために、ＡＩＱ３は、複雑な、多工程の昇華プロセスにおいて、複雑な方法で精製する必要があり、続いて、水を排除しながら保護ガス雰囲気下で貯蔵し、取り扱う必要がある。さらに、個々のＡＩＱ３のバッチの質における大きなばらつきと、低い貯蔵安定性が観察されている（Ｓ．カルク（Karg）、 E-MRS Conference 30.5.00-2.6.00、シュトラスブルグ）。加えて、ＡＩＱ３は低い電子移動度を有し、これは、より高い電圧と、それ故のより低いパワー効率を結果として招く。ディスプレイにおける短絡を防止するために、上記したように、層の厚さを増すことが所望され得るが、ＡＩＱ３では、低い電荷担体移動度とこれに伴う電圧の上昇のために、このことは不可能である。他の電子伝導体（US 4,539,507）の電荷担体移動度は、比較的厚い層を形成するためには同様に低く、ＯＬＥＤの寿命は、ＡＩＱ３を用いるよりもさらに悪い。他の非常に好ましくない因子は、ＡＩＱ３の固有の色（固体状態において黄色）であることが判明し、これは、特に青色ＯＬＥＤにおいて、再吸収および弱い再発光に起因するカラーシフトを招く。ここでは、効率におけるかなりの低下およびカラー位置におけるシフトを伴って、青色ＯＬＥＤを製造することができるのみである。ＡＩＱ３の使用のさらなる不利点は、正孔に対する不安程な性質であり（Ｚ．ポポビッチ（Popovic）等、Proceedings of SPIE 1999, 3797, 310−315）、これは、長時間の使用において、常に、部品における問題をもたらし得る。上記の不利点にも関わらず、ＡＩＱ３は、今日まで、ＯＬＥＤにおける電子輸送材料の種々の要件についての最も優れた妥協を示す。満足のいく電子輸送材料は、上記した他のアプリケーションについても同様に、今日まで発見されていない。
【００１１】
ＯＬＥＤにおけるある種のケトンの使用が、文献（例えば、JP 6192654 または JP 406100857）中に詳細に既に記載されている。しかしながら、ここで用いられている化合物は、固有の色を有し、特に青色ＯＬＥＤの場合において、カラーシフトを招く、または再吸収に起因する低下した効率を少なくとも招くという不利点を有する。従って、この既知化合物は、青色ＯＬＥＤにおける使用について、ＡＩＱ３に勝る利点を示さない。ＯＬＥＤの工業生産については、全ての色について同じ電子伝導体を用いることが好ましいため、これらの化合物は、他の発光色についても、使用に適したＡＩＱ３の代替物ではない。
【００１２】
従って、有機電子デバイスにおいて、良好な効率と同時に長い寿命をもたらす電子輸送材料についての要求が存在し続けている。驚くべきことに、電子輸送材料として、以下に記載する、ある種の化合物を含む有機電子デバイスは、従来技術に対するかなりの改善を有することがここに見出された。これらの材料は、高い効率と長い寿命を同時に得ることを可能にし、これは、従来技術に従う材料では不可能である。加えて、さらに駆動電圧も、ＡＩＱ３と比較して有意に低減することができることが見出され、これは、より高いパワー効率に相当し、また、より厚い電子輸送層を用いることができ、これは、短絡の頻度を低減するかまたはこれらを防止し、既に上記した他の利点をもたらす。
【００１３】
本発明は、陰極、陽極、および少なくとも１つの有機層を含み、該有機層が、式（１）
【化３】
2007526634.tif 000002
【００１４】
（式中、以下が用いられる記号に適用される。すなわち、
Ｘは、出現毎に同一であるか異なり、Ｏ、Ｓ、Ｓｅ、ＴｅまたはＮＲであり、
Ｒは、出現毎に同一であるか異なり、１〜２２個の炭素原子を有する有機基（これは、ＯまたはＮ原子を介してＸに結合されていてもよい）、またはＯＨ、またはＮＨ２であり、
Ｒ１、Ｒ２は、出現毎に同一であるか異なり、１〜４０個の芳香族Ｃ原子を有する芳香族環構造または複素環式芳香族環構造（これらは、１以上のＲ３基により置換されていてもよい）であり、ここで、置換基Ｒ１とＲ２は、互いに、単環または多環の環構造を形成していてもよく、
Ｒ３は、出現毎に同一であるか異なり、Ｈ、ＯＨ、Ｎ（Ｒ４）２、ＣＮ、Ｂ（Ｒ４）２、Ｓｉ（Ｒ４）３、１〜２２個のＣ原子を有する直鎖の、分岐の若しくは環状のアルキル鎖若しくはアルコキシ鎖（ここで、１以上の非隣接のＣ原子は、−Ｒ４Ｃ＝ＣＲ４−、−Ｃ≡Ｃ−、Ｓｉ（Ｒ４）２、Ｇｅ（Ｒ４）２、Ｓｎ（Ｒ４）２、−ＮＲ４−、−Ｏ−、−Ｓ−、−ＣＯ−、−ＣＯ−Ｏ−、−Ｏ−ＣＯ−Ｏ−により置き換えられてもよく、また、１以上のＨ原子は、フッ素により置き換えられてもよい）、または１〜４０のＣ原子を有するアリール、ヘテロアリール若しくはアリールオキシ基（これらは、１以上のＲ４基により置換されていてもよい）、またはこれらの系の２つ、３つ、若しくは４つの組み合わせであり、２以上のＲ３基は、互いに環構造を形成していてもよく、
Ｒ４は、出現毎に同一であるか異なり、Ｈ、または１〜２０個のＣ原子を有する脂肪族炭化水素基または芳香族炭化水素基であり、
ｎは、出現毎に、１、２、３、４、５、６、７、８、９または１０である）の少なくとも１種の化合物を含むことを特徴とする有機電子デバイスであって、但し、式（１）の化合物は、≧１５０ｇ／モル且つ≦１０，０００ｇ／モルの分子量を有し、およびデバイスは、リン光エミッタを含まず、さらに、Ｒ１およびＲ２のいずれも、置換または無置換のスピロビフルオレンを表さず、式（１）の化合物の吸収端が、＜４００ｎｍであることを特徴とする有機電子デバイスに関する。
【００１５】
本発明の目的のために、吸収端とは、以下のことを意味するものと解釈される。すなわち、屈曲の接線（inflexional tangent）が、１００ｎｍの層の厚さを有する当該化合物の層の一重項状態の吸収スペクトル（すなわち、Ｓ０→Ｓ１遷移）間での最も長い波長の吸収バンドのより長い波長のフランク（flank）に位置し、この屈曲の接線と横座標の交点を求め、得られた波長が、化合物の吸収端を与える。
【００１６】
式（１）の化合物の吸収端は、好ましくは、＜３８０ｎｍである。
【００１７】
本発明の目的のために、芳香族環構造または複素環式芳香族環構造とは、芳香族基または複素環式芳香族基のみを必ずしも含む系ではなく、２以上の芳香族基または複素環式芳香族基が、例えば、ｓｐ３混成のＣ、Ｎ、またはＯ原子のような、短い非芳香族単位（Ｈ以外の好ましくは＜１０％の原子、Ｈ以外の特に好ましくは＜５％の原子）により中断されていてもよい系も意味するものと解釈されたい。つまり、例えば、９，９−ジアリールフルオレン、トリアリールアミン等のような系も、本明細書の目的上、芳香族系と解釈される。
【００１８】
本発明の目的のために、Ｃ１〜Ｃ２２−アルキル基（ここで、個々のＨ原子またはＣＨ２基は、上記した基により置換されていてもよい）は、特に好ましくは、メチル、エチル、ｎ−プロピル、ｉ−プロピル、ｎ−ブチル、ｉ−ブチル、ｓ−ブチル、ｔ−ブチル、２−メチルブチル、ｎ−ペンチル、ｓ−ペンチル、シクロペンチル、ｎ−ヘキシル、シクロヘキシル、ｎ−ヘプチル、シクロヘプチル、ｎ−オクチル、シクロオクチル、２−エチルヘキシル、トリフルオロメチル、ペンタフルオロエチル、２，２，２−トリフルオロエチル、エテニル、プロペニル、ブテニル、ペンテニル、シクロペンテニル、ヘキセニル、シクロヘキセニル、ヘプテニル、シクロヘプテニル、オクテニル、シクロオクテニル、エチニル、プロピニル、ブチニル、ペンチニル、ヘキシニルまたはオクチニル基を意味するものと解釈される。Ｃ１〜Ｃ２２−アルコキシ基は、特に好ましくは、メトキシ、エトキシ、ｎ−プロポキシ、ｉ−プロポキシ、ｎ−ブトキシ、ｉ−ブトキシ、ｓ−ブトキシ、ｔ−ブトキシ、または２−メチルブトキシを意味するものと解釈される。Ｃ１〜Ｃ４０−芳香族環構造または複素環式芳香族環構造（これは、いずれの場合にも、上記したＲ３基により置換されていてもよい）は、特に、ベンゼン、ナフタレン、ビフェニレン、テルフェニレン、フルオレン、ジヒドロフェナントレン、テトラヒドロピレン、シス若しくはトランス−インデノフルオレン、フラン、ベンゾフラン、イソベンゾフラン、ジベンゾフラン、チオフェン、ベンゾチオフェン、イソベンゾチオフェン、ジベンゾチオフェン、ピロール、インドール、イソインドール、カルバゾール、ピリジン、キノリン、イソキノリン、アクリジン、フェナントリジン、ベンゾ−５，６−キノリン、ベンゾ−６，７−キノリン、ベンゾ−７，８−キノリン、フェノチアジン、フェノキサジン、ピラゾール、インダゾール、イミダゾール、ベンズイミダゾール、ナフトイミダゾール、フェナントロイミダゾール、ピリジイミダゾール（pyridimidazole）、ピラジンイミダゾール（pyrazinimidazole）、キノキサリンイミダゾール（quinoxalinimidazole）、オキサゾール、ベンゾオキサゾール、ナフトオキサゾール、アントロオキサゾール（anthroxazole）、フェナントロオキサゾール、イソオキサゾール、１，２−チアゾール、１，３−チアゾール、ベンゾチアゾール、ピリダジン、ベンゾピリダジン、ピリミジン、ベンゾピリミジン、キノキサリン、ピラジン、フェナジン、ナフチリジン、アザカルバゾール（azacarbazole）、ベンゾカルボリン（benzocarboline）、フェナントロリン、１，２，３−トリアゾール、１，２，４−トリアゾール、ベンゾトリアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾール、１，３，５−トリアジン、１，２，４−トリアジン、１，２，３−トリアジン、テトラゾール、１，２，４，５−テトラジン、１，２，３，４−テトラジン、１，２，３，５−テトラジン、プリン、プテリジン、インドリジン、およびベンゾチアジアゾールから誘導される基を意味するものと解釈される。
【００１９】
本発明の目的のために、電子デバイスは、好ましくは、有機エレクトロルミネセンスデバイス（有機発光ダイオード、ＯＬＥＤ）、有機薄膜トランジスタ（Ｏ−ＴＦＴ）、有機電界効果トランジスタ（Ｏ−ＦＥＴ）、有機太陽電池（Ｏ−ＳＣ）、有機光受容体、または有機レーザー（Ｏ−ｌａｓｅｒ）であり、特に、有機エレクトロルミネセンスデバイスである。
【００２０】
式（１）の化合物がアモルファスであり、且つ該化合物のガラス転移温度Ｔｇが、８０℃を超える、特に好ましくは１００℃を超える、特に１３０度を超えることを特徴とする有機電子デバイスが好ましい。
【００２１】
Ｘが、ＯまたはＮＲを表し、特にＯを表すことを特徴とする有機電子デバイスが特に好ましい。
【００２２】
式（１）の化合物が、炭素、水素および酸素の元素のみから成ることを特徴とする有機電子デバイスが非常に特に好ましい。
【００２３】
吸収端＜４００ｎｍを達成するために、Ｒ１およびＲ２基は、３つ以上の縮合ベンゼン単位を有する縮合芳香族環構造を含まないこと、すなわち、例えば、アントラセン、ピレン、フェナントレン、ペリレン等を含まないことが好ましい。従って、最大で２つの縮合ベンゼン単位が好ましい。しかしながら、このことは、基が、３つ以上の縮合環、例えば、フェナントロリン、アクリジン等を有する縮合複素環式芳香族環構造を含んでいてもよいということを除外するものではない。
【００２４】
式（１）の化合物が、１を超えるカルボニル基を含有することも好ましい。この場合において、分子中のカルボニル基の配列は、直線状でも分岐していてもよく、あるいはこれらは、樹枝状に配列していてもよい。樹枝状の配列を有する化合物が好ましい。さらに、１，３，５−三置換ベンゼンが好ましい。この場合において、Ｒ１基は、例えば、２以上のカルボニル基間の架橋基を表す。
【００２５】
式（１）の好ましい化合物は、式（２）〜（４）の化合物である
【化４】
2007526634.tif 000003
【００２６】
（式中、Ｒ２とＲ３は、上記したものと同じ意味を有し、および以下が、用いられる他の記号および添え字に適用される。すなわち、
Ａｒは、出現毎に同一であるか異なり、３〜２４個の芳香族Ｃ原子を有する、二価の（式（２））または三価の（式（３））芳香族環構造または複素環式芳香族環構造（これらは、１以上のＲ３基により置換されていてもよい）であり、
ｍは、出現毎に同一であるか異なり、１、２または３である）。
【００２７】
ｍ＝２またはｍ＝３は、Ｒ２基を介する２つまたは３つのカルボニル官能基の直線状の結合を表す。
【００２８】
式（１）の好ましい化合物、または式（２）〜（４）の好ましい化合物の例は、以下の例１〜２８である。
【化５】
2007526634.tif 000004
【化６】
2007526634.tif 000005
【化７】
2007526634.tif 000006
【化８】
2007526634.tif 000007
【００２９】
電子輸送層または発光層における、電子輸送材料としての式（１）の化合物の使用が好ましい。式（１）の化合物を、特に好ましくは、電子輸送層における電子輸送材料として用いる。電子輸送材料は、電子デバイスにおいて、主に電子を伝導する材料である。
【００３０】
さらに、式（１）の化合物を含む層が、少なくとも５０％の、好ましくは少なくとも８０％の該化合物から成り、非常に特に好ましくは、純粋な層として、式（１）の化合物のみから成ることを特徴とする有機電子デバイスが好ましい。しかしながら、式（１）の化合物と他の化合物との混合物の使用もまた、好ましい。ここでの他の化合物は、例えば、例えばアルカリ金属および／またはアルカリ土類金属のような非貴金属でドープされる、または例えばＣｏ（Ｃｐ）２若しくはＮｉ（Ｃｐ）２のような有機金属化合物でドープされる有機物か、無機物であり得る。
【００３１】
しかしながら、とりわけ発光層における使用に際しては、より少ない割合の式（１）の化合物もまた、好ましいこともあり、既に十分な電子伝導性をもたらしている。
【００３２】
式（１）の化合物を含む層に加えて、有機電子デバイスは、さらなる層を含んでいてもよい。これらは、例えば、正孔注入層、正孔輸送層、発光層、正孔障壁層、電子輸送層、および／または電子注入層であり得る。少なくとも１つの発光層が存在することが、有機エレクトロルミネセンスデバイスにおいては必須である。しかしながら、上記した層のそれぞれが、必ずしも存在する必要はないということを指摘しておく。
【００３３】
本発明の好ましい側面は、蛍光発光層と陰極との間に少なくとも１つの電子輸送層を含み、電子輸送材料が、少なくとも１種の式（１）の化合物を含むことを特徴とする、本発明による有機エレクトロルミネセンスデバイスである。
【００３４】
電子輸送層の層の厚さは、好ましくは５〜５００ｎｍであり、特に好ましくは１０〜１００ｎｍ、非常に特に好ましくは２０〜７０ｎｍである。
【００３５】
さらに、発光層中のエミッタが、適切な励起時に、３８０〜７５０ｎｍの間に１以上の最大値を伴って可視スペクトル領域において蛍光を発することを特徴とする有機エレクトロルミネセンスデバイスが好ましい。エミッタが、複数の異なる最大蛍光波長を有することも好ましく、従って、白色発光が全体として生じる。
【００３６】
さらに、１以上の層が昇華プロセスによりコーティングされることを特徴とする有機電子デバイスが好ましい。ここでは材料を、真空昇華ユニットにおいて、１０−５ｍｂａｒ以下、好ましくは１０−６ｍｂａｒ以下、特に好ましくは１０−７ｍｂａｒ以下の圧力で蒸着する。
【００３７】
１以上の層がＯＶＰＤ（有機気相成長）プロセスにより、またはキャリアガスの昇華によりコーティングされることを特徴とする有機電子デバイスも同様に好ましい。ここでは材料を、１０−５ｍｂａｒ〜１ｍｂａｒの圧力で適用する。
【００３８】
さらに、１以上の層が溶液から、例えば、スピンコーティングにより、または例えばスクリーン印刷、フレキソ印刷若しくはオフセット印刷、特に好ましくはＬＩＴＩ（光誘起熱画像化、熱転写印刷）若しくはインクジェット印刷のようないずれもの所望の印刷法により製造されることを特徴とする有機電子デバイスが好ましい。
【００３９】
上記した発光デバイスは、従来技術に対して、以下の驚くべき利点を有する。
【００４０】
１．対応するデバイスの効率は、従来技術による電子輸送材料としてＡＩＱ３を含む系と比較して向上する。  
２．対応するデバイスの安定性は、従来技術による電子輸送材料としてＡＩＱ３を含む系と比較して向上する。  
３．駆動電圧は、有意に低減される。従って、パワー効率が向上する。このことは、とりわけ、別個の電子輸送層を用いない場合にあてはまる。  
４．特に、青色ＯＬＥＤをより良い色純度で製造することができる。式（１）の化合物は無色であり、再吸収によってＯＬＥＤの効率と色を損なうことがない。
【００４１】
５．式（１）の化合物は、一般的に吸湿性ではないために、これらは、ＡＩＱ３と比較して、より容易に且つより技術的な複雑さを伴わずに処理することができる。
【００４２】
６．式（１）の化合物は、例えばＡＩＱ３のような従来技術による電子輸送材料と比較して、より高い電荷担体移動度有しているため、より厚い電子輸送層を用いることが可能である。このことは、既に上記した通り、短絡を防止するために重要であり、およびとりわけ、ディスプレイにおける蛍光ＯＬＥＤとリン光ＯＬＥＤの組み合わせについて欠くことができない。リン光ＯＬＥＤのより厚い層の厚さは、蛍光ＯＬＥＤのより厚い電子輸送層により相殺される必要があるためである。
【００４３】
本明細書およびさらなる以下の例は、特に、有機発光ダイオードと対応するディスプレイに関する。記載のこの制限に関わらず、当業者は、さらなる発明を必要とすることなく、式（１）の化合物を、他の関連デバイス、例えば、有機太陽電池、有機薄膜トランジスタ、有機電界効果トランジスタ、または有機レーザーダイオードに用いることができる。
【００４４】
例
以下の合成を、他に示さない限り、保護ガス雰囲気下で行った。出発材料（溶媒、亜鉛、シアン化亜鉛、テトラキス（トリフェニルホスフィン）パラジウム（０）、フェニルマグネシウムブロミド溶液、ＥＤＴＡ、１−ブロモナフタレン、４−メチル−１−ナフタレンボロン酸、ｎ−ＢｕＬｉ溶液（ｎ−ヘキサン中２．５モル溶液）、Ｎ，Ｎ−ジメチルカルバモイルクロライド、２，７−ジブロモフルオレン）を、アルドリッチ社またはＡＢＣＲ社から購入した。１，３，５−トリス（４−ブロモフェニル）ベンゼンを、Ｍ．プラター（Plater）等、Perkin 1 2000, 16, 2695 の方法により調製した。１，３，５−トリス［［３’−（フェニルメタノイル）フェニル］メタノイル］ベンゼンを、Ｋ．マツダ等、J. Am. Chem. Soc. 1995, 117, 5550 の方法により調製した。（２−ブロモフェニルフェニル）メタンを、Ｃ．ブラッドシャー（Bradsher）等、J. Org. Chem. 1948, 13, 786 の方法により調製した。
【００４５】
合成例１：１，３，５−トリス（１’−（４’−ベンゾイル）フェニル）ベンゼン（電子輸送材料Ｅ１）
【化９】
2007526634.tif 000008
【００４６】
第１工程
２．９ｇ（２．５ｍｍｏｌ）のテトラキス（トリフェニルホスフィン）パラジウム（０）を、２０００ｍｌのＮ，Ｎ−ジメチルアセトアミド中の１３５．８ｇ（２５０ｍｍｏｌ）の１，３，５−トリス（４’−ブロモフェニル）ベンゼン、９３．９ｇ（８００ｍｍｏｌ）のシアン化亜鉛（ＩＩ）、および１．６ｇの亜鉛（２５ｍｍｏｌ）の懸濁液に激しく攪拌しながら加え、この混合物を１００℃で６時間攪拌した。冷却後、２０００ｍｌの濃アンモニア水を、反応混合物に加えた。無色の沈殿を吸引しながらろ過し、５００ｍｌの濃アンモニア水をその都度用いて５回洗浄し、５００ｍｌの水をその都度用いて３回洗浄し、３００ｍｌのエタノールをその都度用いて３回洗浄した。続いてこれを、２０００ｍｌのエタノール中に懸濁させ、還流下で攪拌しながら洗浄した。懸濁液を冷却した後、沈殿を吸引しながらろ過し、減圧下で乾燥した。収量：８４．３ｇ（２２１ｍｍｏｌ）、理論の８８．４％に相当、純度９８％（ＮＭＲによる）。
【００４７】
１Ｈ−ＮＭＲ（ＣＤＣｌ３）：δ［ｐｐｍ］＝８．１４（ｓ，３Ｈ），７．８４（ｄ，６Ｈ），７．６１（ｄ，６Ｈ）。
【００４８】
第２工程
３３０ｍｌのフェニルマグネシウムブロミド溶液（ＴＨＦ中１モル）を、８００ｍｌのＴＨＦ中の３８．１ｇ（１００ｍｍｏｌ）の１，３，５−トリス（４’−シアノフェニル）ベンゼンの懸濁液に、室温で、１５分に渡って加えた。続いて、この混合物を室温で、さらに３０分間攪拌し、および還流下で５時間攪拌した。冷却後、１００ｍｌの５ＮのＨＣｌと１００ｍｌのエタノールを加えて、混合物を再び、還流下で１６時間加熱した。冷却後、水相を分離し、有機層を蒸発乾固した。残渣を１０００ｍｌのジクロロメタン中に溶解し、５００ｍｌの水をその都度用いて５回洗浄した。硫酸マグネシウムにて乾燥させた後に、有機層を蒸発乾固した。残渣をＤＭＳＯから（約３ｍｌ／ｇ）７回再結晶した。昇華をＴ＝２３５℃、ｐ＝５×１０−５ｍｂａｒで、静的真空中で行った。Ｔｍ＝１９９℃、Ｔｇ＝８０℃。１，３，５−トリス（１’−（４’−ベンゾイル）フェニル）ベンゼンの収量は、３２．４ｇ（５２ｍｍｏｌ）であり、理論の５２．３％に相当し、＞９９．９％の純度（ＨＰＬＣによる）であった。
【００４９】
１Ｈ−ＮＭＲ（ＣＤＣｌ３）：δ［ｐｐｍ］＝７．９６（ｄ，６Ｈ），７．９４（ｓ，３Ｈ），７．８７（ｄ，６Ｈ），７．８３（ｄ，６Ｈ），７．６２（ｄｄ，３Ｈ），７．５１（ｄｄ，６Ｈ）。
【００５０】
Ｅ１の吸収端は、３５１ｎｍである。吸収端の決定を図１に示す。
【００５１】
合成例２：１，３，５−トリス［（３’−ベンゾイル）ベンゾイル］ベンゼン（電子輸送材料Ｅ２）
【化１０】
2007526634.tif 000009
【００５２】
２０．０ｇの１，３，５−トリス［（３’−ベンゾイル）ベンゾイル］ベンゼン（Ｋ．マツダ等（上記を参照のこと）の手法により得た。約９５％の純度を有した）を、５００ｍｌのジクロロメタン中に溶解させ、トレース量のＣｒ（ＩＩＩ）を除去するために、５００ｍｌのＥＤＴＡ四ナトリウム塩の０．５モル水溶液と共に２４時間激しく攪拌した。有機層を分離し、３００ｍｌの蒸留水を用いて５回洗浄した。硫酸マグネシウムにて乾燥した後、有機層を蒸発させ、続いて、シリカゲル上でクロマトグラフを行った（溶出液  ジクロロメタン：ｎ−ヘキサン、３：１）。昇華を、Ｔ＝３３０℃、ｐ＝５×１０−５ｍｂａｒにて、静的真空中で行った。ＴｍとＴｇは、化合物がガラス様の形態で得られるために、測定できなかった。収量は１４．３ｇであり、＞９９．９％の純度（ＨＰＬＣによる）であった。
【００５３】
Ｅ２の吸収端は、２９１ｎｍである。
【００５４】
合成例３：電子輸送材料Ｅ３
【化１１】
2007526634.tif 000010
【００５５】
第１工程
２００ｍｌ（５００ｍｍｏｌ）のｎ−ＢｕＬｉ（ｎ−ヘキサン中２．５モル溶液）を、−７８℃に冷却した、２０００ｍｌのＴＨＦ中の１２３．６ｇ（５００ｍｍｏｌ）の（２−ブロモフェニルフェニル）メタンの混合物に激しく攪拌しながら滴下して加え、この混合物を、１５分攪拌した。この溶液を、激しく攪拌されている、−１０℃に冷却した１６９．０ｇ（５００ｍｍｏｌ）の２，７−ジブロモフルオレンの懸濁液に１５分間に渡って加えた。反応混合物を室温にまで昇温させた後、減圧下で蒸発乾固した。はちみつ状の残渣を、２０００ｍｌの氷酢酸中に懸濁し、１０ｍｌの濃塩酸を加え、混合物を還流下で５時間加熱した。沈殿した固体を、温かい反応混合物（８０℃）からろ過し、２００ｍｌの氷酢酸を用いて洗浄した。固体を、１０００ｍｌの氷酢酸から再結晶させた。収量：１９８．７ｇ（４０７ｍｍｏｌ）、理論の８１．４％に相当。９７％の純度（ＮＭＲによる）。
【００５６】
１Ｈ−ＮＭＲ（ＣＤＣｌ３）：δ［ｐｐｍ］＝７．６３（ｄ，２Ｈ），７．４７（ｄｄ，２Ｈ），７．３９（ｂｒ．ｄ，２Ｈ），７．２１（ｄｄ，２Ｈ），７．１１（ｄ，２Ｈ），６．９６（ｄｄ，２Ｈ），６．４２（ｂｒ．ｄ，２Ｈ），４．４８（ｓ，２Ｈ）。
【００５７】
第２工程
２０００ｍｌの氷酢酸中の１９５．３ｇ（４００ｍｍｏｌ）の第１工程の生成物と２３８．４ｇ（８００ｍｍｏｌ）の二クロム酸ナトリウム二水和物の懸濁液を、激しく攪拌しながらゆっくりと加熱して沸騰させ、還流下で６時間沸騰させた。冷却後、微晶質の沈殿を吸引しながらろ過し、２００ｍｌの氷酢酸をその都度用いて２回洗浄し、２００ｍｌの温水をその都度用いて１０回洗浄した後、２００ｍｌのエタノールをその都度用いて３回洗浄して、減圧下で乾燥した。このようにして得られた粗生成物を、クロロベンゼンから（約４ｍｌ／ｇ）２回再結晶した。収量：１５４．６ｇ（３０８ｍｍｏｌ）、理論の７７．０％に相当。純度９９．５％（ＮＭＲによる）。
【００５８】
１Ｈ−ＮＭＲ（ＣＤＣｌ３）：δ［ｐｐｍ］＝８．４５（ｄ，２Ｈ），７．６９（ｄ，２Ｈ），７．５２（ｄ，２Ｈ），７．４４（ｄｄ，２Ｈ），７．３２（ｄｄ，２Ｈ），６．９７（ｓ，２Ｈ），６．５３（ｄ，２Ｈ）。
【００５９】
第３工程
１．３７ｇ（４．５ｍｍｏｌ）のトリ−ｏ−トリルホスフィンと１６８ｍｇ（０．７５ｍｍｏｌ）の酢酸パラジウム（ＩＩ）を、１００ｍｌのジオキサン、２５０ｍｌのトルエンおよび３００ｍｌの水の混合物中の３７．７ｇ（７５ｍｍｏｌ）の第２工程からの生成物、５５．８ｇ（３００ｍｍｏｌ）の４−メチルナフタレン−１−ボロン酸、７８．２ｇ（３１５ｍｍｏｌ）のリン酸カリウム一水和物の激しく攪拌される懸濁液に加え、この混合物を還流下で１６時間加熱した。反応混合物を冷却した後、沈殿した固体を吸引しながらろ過し、１００ｍｌのそれぞれ水とエタノールを用いて洗浄し、乾燥した。固体をソックスレー抽出機中に入れ、ガラス繊維の円筒ろ紙（ポアサイズ  ０．１μｍ）を通して、クロロホルムを用いて抽出した。クロロホルムを１００ｍｌの体積にまで濃縮し、５００ｍｌのエタノールを加えた。生じた沈殿を吸引しながらろ過し、エタノールで洗浄した。続いて、固体をＤＭＦから（約６ｍｌ／ｇ）４回再結晶した。昇華を、Ｔ＝３４５℃、ｐ＝５×１０−５ｍｂａｒにおいて、静的真空中で行った。Ｔｍ＝３２９℃、Ｔｇ＝１３９℃。電子輸送材料Ｅ３の収量は、３６．９ｇ（５９ｍｍｏｌ）であり、理論の７８．７％に相当し、＞９９．９％の純度（ＨＰＬＣによる）であった。
【００６０】
１Ｈ−ＮＭＲ（ＴＣＥ−ｄ２）：δ［ｐｐｍ］＝８．３４（ｍ，２Ｈ），８．０６（ｄ，２Ｈ），８．００（ｄ，２Ｈ），７．７１（ｄ，２Ｈ），７．６１（ｄ，２Ｈ），７．４９（ｄｄ，２Ｈ），７．４１（ｍ，４Ｈ），７．３２（ｄ，２Ｈ），７．２５（ｄ，２Ｈ），７．２３（ｄ，２Ｈ），７．０２（ｓ，２Ｈ），６．８７（ｍ，２Ｈ），２．６８（ｓ，６Ｈ）。
【００６１】
Ｅ３の吸収端は、３８３ｎｍである。
【００６２】
合成例４：ビス［４−（４’−メチルナフタ−１’−イル）ナフタ−１−イル］ケトン
【化１２】
2007526634.tif 000011
【００６３】
第１工程
１．８３ｇ（６ｍｍｏｌ）のｏ−トリルホスフィンと２２５ｍｇ（１ｍｍｏｌ）の酢酸パラジウム（ＩＩ）を、５００ｍｌのジオキサン、７５０ｍｌのトルエンおよび１２５０ｍｌの水の混合物中の９３．０ｇ（５００ｍｍｏｌ）の４−メチルナフタレン−１−ボロン酸、７６．５ｍｌ（５５０ｍｍｏｌ）の１−ブロモナフタレン、２４５．２ｇ（１１５５ｍｍｏｌ）のリン酸三カリウム一水和物の激しく攪拌される懸濁液に加えた。還流下で１６時間沸騰させた後、続いて冷却し、有機層を分離し、シリカゲルを通してろ過し、蒸発乾固した。残渣を、５００ｍｌのエタノールで１回、攪拌しながら洗浄した。収量：１２６．０ｇ（４７０ｍｍｏｌ）、理論の９３．９％に相当。純度９７％（ＮＭＲによる）。
【００６４】
１Ｈ−ＮＭＲ（ＣＤＣｌ３）：δ［ｐｐｍ］＝８．０９（ｄ，１Ｈ），７．９３（ｄ，２Ｈ），７．５９−７．３９（ｍ，８Ｈ），７．３０−７．２５（ｍ，２Ｈ），２．８０（ｓ，３Ｈ）。
【００６５】
第２工程
２６．５ｍｌ（５１７ｍｍｏｌ）の臭素と５００ｍｌのクロロホルムの混合物を、１０００ｍｌのクロロホルム中の１２６．０ｇ（４７０ｍｍｏｌ）の１−（４’−メチルナフタ−１’−イル）ナフタレンの０℃に冷却した、光保護された溶液に滴下して加えた。滴下が完了した後、混合物を室温でさらに１４時間攪拌した。有機層を１０００ｍｌの飽和亜硫酸ナトリウム水溶液で洗浄し、続いて、３００ｍｌの水をその都度用いて３回洗浄した。硫酸マグネシウムにて乾燥し、蒸発させた後、ワックス状の固体を、５００ｍｌのエタノール中で２回、還流させながら攪拌することにより洗浄した。収量：１２３．３ｇ（３５５ｍｍｏｌ）、理論の７５．５％に相当。純度９８％（ＮＭＲによる）。
【００６６】
１Ｈ−ＮＭＲ（ＣＤＣｌ３）：δ［ｐｐｍ］＝８．３５（ｄ，１Ｈ），８．１０（ｄ，１Ｈ），７．８８（ｄ，１Ｈ），７．５８（ｄｄ，１Ｈ），７．５１（ｄｄ，１Ｈ），７．４４−７．２８（ｍ，７Ｈ），２．８０（ｓ，３Ｈ）。
【００６７】
第３工程
８０ｍｌ（２００ｍｍｏｌ）のｎ−ＢｕＬｉ（ｎ−ヘキサン中２．５モル溶液）を、１０００ｍｌのＴＨＦ中の６９．５ｇ（２００ｍｍｏｌ）の４−ブロモ−１−（４−メチルナフタ−１−イル）ナフタレンの−７８℃に冷却した、激しく攪拌される懸濁液に滴下して加え、この混合物を２時間攪拌した。９．２ｍｌ（１００ｍｍｏｌ）のＮ，Ｎ−ジメチルカルバモイルクロライドと１００ｍｌのＴＨＦの混合物を、この懸濁液に滴下して加えた。続いて、混合物を−７８℃にて１時間攪拌した。混合物を室温にまで昇温した後、１０ｍｌの酢酸と５０ｍｌの水を加え、この混合物を蒸発乾固した。油状の残渣を１００ｍｌの沸騰アセトン中に溶解させ、５００ｍｌの酢酸を、還流下でゆっくりと加えた。冷却し、吸引しながらろ過した後、粗生成物を、アセトン／酢酸から２回、ＤＭＳＯから７回再結晶した（約３ｍｌ／ｇ）。昇華を、Ｔ＝３４０℃、ｐ＝５×１０−５ｍｂａｒで、静的真空中で行った。Ｔｍ＝３３６℃、Ｔｇ＝１３３℃。ビス［４−（４’−メチルナフタ−１’−イル）ナフタ−１−イル］ケトンの収量は、３５．５ｇ（６３ｍｍｏｌ）で、理論の６３．１％に相当し、＞９９．９％の純度（ＨＰＬＣによる）であった。
【００６８】
１Ｈ−ＮＭＲ（ＣＤＣｌ３）：δ［ｐｐｍ］＝８．７９（ｄ，２Ｈ），８．１４（ｄ，２Ｈ），７．８６（ｄ，２Ｈ），７．６４−７．３４（ｍ，１８Ｈ），２．８４（ｓ，６Ｈ）。
【００６９】
Ｅ４の吸収端は、３９６ｎｍである。
【００７０】
有機エレクトロルミネセンスデバイスの製造
ＯＬＥＤを、WO 04/058911 に記載される一般方法（これは、個々の場合において、詳細な状況に合わせて変更する必要がある（例えば、最適な効率または色を得るための層の厚さの変化））により製造した。
【００７１】
種々のＯＬＥＤの結果を以下の例に示す。電子輸送層を除いて、用いた基本構造、材料および層の厚さは、より良い比較のために同一であった。以下の構造を有するＯＬＥＤを、上記の一般方法と同じように製造した。
【００７２】
正孔注入層（ＨＩＬ）：６０ｎｍＰＥＤＯＴ（水からスピンコーティング、Ｈ．Ｃ．シュターク（Starck）社から購入；ポリ（３，４−エチレンジオキシ−２，５−チオフェン）、
正孔輸送層（ＨＴＬ）：２０ｎｍＮａｐｈＤＡＴＡ（蒸着；ＳｙｎＴｅｃ社から購入；４，４’，４’’−トリス（Ｎ−１−ナフチル−Ｎ−フェニルアミノ）トリフェニルアミン、
正孔輸送層（ＨＴＬ）：２０ｎｍＳ−ＴＡＤ（蒸着；WO 99/12888 に従って調製；２，２’，７，７’−テトラキス（ジフェニルアミノ）スピロ−９，９’−ビフルオレン）、
発光層（ＥＭＬ）：スピロ−ＤＰＶＢｉ（WO 02/10093 に従って調製；１％のＳ−ＴＡＤ（２，２’，７，７’−テトラキス（ジフェニルアミノ）スピロ−９，９’−ビフルオレン）をドープした、２，２’，７，７’−テトラキス（２，２’−ジフェニルビニル）スピロ−９，９’−ビフルオレン）、
電子伝導体（ＥＴＬ）：１０ｎｍ〜５０ｎｍ（正確な構造は、表１を参照のこと）（蒸着；ＳｙｎＴｅｃ社から購入したＡＩＱ３；トリス（キノリナト）アルミニウム（ＩＩＩ）、または輸送材料Ｅ１〜Ｅ４、
Ｂａ／Ａｌ（陰極）：３ｎｍのＢａの上の１５０ｎｍのＡｌ。
【００７３】
これらの未だ最適化されていないＯＬＥＤを、標準的な方法により特性決定した。この目的のために、エレクトロルミネセンススペクトル、効率（ｃｄ／Ａで測定）、電流−電圧−輝度特性線（ＩＵＬ特性線）から計算される、輝度の関数としてのパワー効率（Ｉｍ／Ｗで測定）、および寿命を測定した。寿命は、ＯＬＥＤの初期輝度が、１０ｍＡ／ｃｍ２の一定の電流密度において半分にまで低下した後の時間として定義する。電子輸送層については、層の厚さを、各材料について別個に最適化した。しかしながら、より良い比較のために、より厚いＡＩＱ３の層の厚さ（これは、Ｅ１およびＥ２の層の厚さと直接的に比較できる）も示す。
【００７４】
表１は、いくつかの例の結果を示し、層の厚さを含むＥＴＬの組成を、その都度示す。電子輸送材料として、ＥＴＬは、例えば、化合物Ｅ１〜Ｅ４を含む。用いた比較例は、従来技術に従う電子伝導体としてＡＩＱ３を含むＯＬＥＤである。
【００７５】
より明瞭にするために、用いた物質の構造式を以下に示す。
【化１３】
2007526634.tif 000012
【表１】
2007526634.tif 000013
【００７６】
全てのＯＬＥＤは、蛍光エミッタＳ−ＤＰＶＢｉに由来する青色発光を示す。より高い測光的な効率が、電子伝導体ＡＩＱ３が、本発明による電子伝導体Ｅ１〜Ｅ４により置き換えられているデバイスにおいて得られる。一定の輝度を得るために必要とされる電圧も低いために、非常に優れたパワー効率が得られる。寿命は、約６５０時間〜１１００時間を超えるまで延びる。とりわけ、効率、パワー効率、寿命、および色は、同一の層の厚さのＥＴＬについて、標準的な電子伝導体ＡＩＱ３と比較して、本発明による電子輸送材料
の場合により優れる。
【００７７】
まとめると、新規設計原理に従って製造されるＯＬＥＤは、表１から明らかなように、より低い電圧におけるより高い効率、および長い寿命を有する。
【図面の簡単な説明】
【００７８】
【図１】吸収端の決定。
【図１】
2007526634.tif 000016
【国際調査報告】
2007526634.tif 000017
2007526634.tif 000018
2007526634.tif 000019
2007526634.tif 000020
2007526634.tif 000021
2007526634.tif 000022
2007526634.tif 000023
2007526634.tif 000024
2007526634.tif 000025
2007526634.tif 000026